СИСТЕМА И СПОСОБ АКТИВАЦИИ КАТАЛИЗАТОРОВ

1. Способ активации хромового катализатора, включающий;
повышение температуры хромового катализатора в, по меньшей мере, билинейном изменении, содержащем
повышение температуры хромового катализатора с первой скоростью в течение первого периода времени до первой температуры на первом участке изменения билинейного изменения; и
повышение температуры хромового катализатора со второй скоростью в течение второго периода времени от указанной первой температуры до второй температуры на втором участке изменения билинейного изменения, который непосредстенно следует за первым участком изменения, при этом первая скорость больше, чем вторая скорость, и причем первый период предшествует второму периоду;
пропускание текучей среды, содержащей кислород, через хромовый катализатор; и
повышение расхода текучей среды через хромовый катализатор от первого до второго расхода при приближении температуры хромового катализатора ко второй температуре.
2. Способ по п.1, включающий повышение температуры хромового катализатора в, по меньшей мере, билинейном изменении, содержащем повышение температуры хромового катализатора с третьей скоростью в течение третьего периода времени от второй температуры до третьей температуры на третьем участке изиенения трехлинейного изменения, которое непосредсвенно следует за вторым участком изменения, при этом третья скорость меньше, чем вторая скорость, и при этом второй период предшествует третьему периоду.
3. Способ по п.14, включающий поддержание расхода текучей среды через хромовый катализатор по существу на уровне второго расхода в течение заранее заданного периода времени после того, как температура хромового катализатора достигает второй температуры.
4. Способ по п.1, отличающийся тем, что текучая среда представляет собой воздух.
5. Способ по п.1, включающий поддержание хромового катализатора при второй температуре на протяжении периода выдержки.
6. Способ по п.3, отличающийся тем, что период выдержки находится в диапазоне от примерно 9 ч до примерно 15 ч.
3+
6+
7. Способ по п.1, отличающийся тем, что активация хромового катализатора включает превращение по меньшей мере части хромового катализатора из Cr в Cr.
8. Способ по п.1, отличающийся тем, что первая температура находится в диапазоне от примерно 650°С до примерно 750°С, а вторая температура находится в диапазоне от примерно 750°С до примерно 850°С.
9. Способ по п.1, отличающийся тем, что первая скорость находится в диапазоне от примерно 2,0°С в минуту до примерно 2,5°С в минуту, а вторая скорость находится в диапазоне от примерно 0,25°С в минуту до примерно 0,50°С в минуту.
10. Способ по п.1, отличающийся тем, что первый период находится в диапазоне от примерно 3 ч до примерно 7 ч, а второй период находится в диапазоне от примерно 2 ч до примерно 6 ч.
11. Способ активации хромового катализатора, включающий:
добавление хромового катализатора к активатору;
повышение рабочей температуры активатора до первой температуры с первой скоростью в течение первого периода;
повышение рабочей температуры активатора от первой температуры до второй температуры со второй скоростью в течение второго периода, при этом первый период непосредственно предшествует второму периоду; и при этом первая скорость больше, чем вторая скорость;
поддержание рабочей температуры при второй температуре на протяжении периода выдержки;
обеспечение воздушного потока через слой хромового катализатора в активаторе при первой скорости потока в течение первого периода;
обеспечение воздушного потока через слой хромового катализатора при второй скорости потока в течение второго периода.
12. Способ по п.9, включающий поддержание воздушного потока через слой хромового катализатора при второй скорости потока в течение по меньшей мере первой части периода выдержки.
13. Способ по п.10, включающий снижение воздушного потока до третьего расхода в течение второй части периода выдержки.
14. Способ получения полиолефина, включающий поддержание слоя хромового катализатора в активаторе;
повышение температуры хромового катализатора с несколькими последовательными различными скоростями в, по меньшей мере. билинейном изменении, содержащем повышение температуры хромового катализатора с первой скоростью на первом участке изменения билинейного изменения и повышение температуры хромового катализатора со второй скоростью на втором участке изменения билинейного изменения, который непосредственно следует за первым участком изменения, при этом первая скорость больше, чем вторая скорость;
пропускание текучей среды, содержащей кислород, через слой хромового катализатора с первой скоростью потока в течении первого участка изменения; и
пропускание упомянутой текучей среды, через слой хромового катализатора со второй скоростью потока в течении второго участка изменения; и
изменение степени окисления по меньшей мере части хромового катализатора для его активации;
загрузку активированного хромового катализатора в реактор; и
полимеризацию олефина с получением полиолефина в реакторе в присутствии активированного хромового катализатора.
15. Способ по п.12, отличающийся тем, что повышение температуры включает повышение температуры хромового катализатора с несколькими скоростями при уменьшении каждой последующей скорости.
16. Способ по п.12, отличающийся тем, что повышение температуры включает повышение температуры хромового катализатора с постепенной уменьшающейся скоростью.
17. Способ активации хромового катализатора, включающий:
повышение температуры хромового катализатора в, по меньшей мере, трехлинейном изменении, содержащем
повышение температуры хромового катализатора с первой скоростью в течение первого периода времени до первой температуры на первом участке изменения билинейного изменения; и
повышение температуры хромового катализатора со второй скоростью в течение второго периода времени от указанной первой температуры до второй температуры на втором участке изменения трехлинейного изменения, который непосредстенно следует за первым участком изменения, при этом первая скорость больше, чем вторая скорость, и причем первый период предшествует второму периоду;
повышение температуры хромового катализатора с третьей скоростью в течение третьего периода времени от второй температуры до третьей температуры на третьем участке изиенения трехлинейного изменения, которое непосредсвенно следует за вторым участком изменения, при этом третья скорость меньше, чем вторая скорость, и при этом второй период предшествует третьему периоду
18. Способ по п.15, включающий пропускание текучей среды, содержащей кислород, через хромовый катализатор.
19. Способ по п.18, включающий повышение расхода текучей среды через хромовый катализатор от первого до второго расхода при приближении температуры хромового катализатора ко второй температуре.
20. Способ активации хромового катализатора, включающий:
добавление хромового катализатора к активатору;
повышение рабочей температуры активатора до первой температуры с первой скоростью в течение первого периода;
повышение рабочей температуры активатора от первой температуры до второй температуры со второй скоростью в течение второго периода, при этом первый период непосредственно предшествует второму периоду;
поддержание рабочей температуры при второй температуре на протяжении периода выдержки;
обеспечение воздушного потока через слой хромового катализатора в активаторе при первой скорости потока в течение первого периода;
обеспечение воздушного потока через слой хромового катализатора при второй скорости потока в течение второго периода;
поддержание воздушного потока через слой упомянутого хрома при второй скорости потока в течение по меньшей мере первой части периода выдержки;
снижение воздушного потока до третьего расхода в течение второй части периода выдержки.